(57)【要約】【課題】汚染土壌等の汚染物質の原因物質である重金属を吸着するとともに、その吸着した重金属を分離可能とすることにより、汚染物質の無害化処理を容易にする。【解決手段】汚染物質に含まれる重金属を吸着するとともに、その吸着した重金属を物理的又は化学的処理により分離可能とする汚染物質の無害化処理用吸着剤である。酸化膜が形成された鉄粉の表面の一部に、アルカリ金属又はアルカリ土類金属の酸化物を付着させる。汚染物質の無害化処理用吸着剤は塩基性である。【選択図】図１
2018099636.tif 000002
【特許請求の範囲】
【請求項１】
汚染物質に含まれる重金属を吸着するとともに、その吸着した重金属を分離可能とする汚染物質の無害化処理用吸着剤であって、
鉄粉の表面に形成された酸化鉄の酸化膜の一部に、アルカリ金属又はアルカリ土類金属の酸化物である金属酸化物が付着した、塩基性の汚染物質の無害化処理用吸着剤。
【請求項２】
前記金属酸化物は、酸化カルシウムである請求項１に記載の汚染物質の無害化処理用吸着剤。
【請求項３】
前記汚染物質の無害化処理用吸着剤は製鋼スラグから得られた請求項１又は請求項２に記載の汚染物質の無害化処理用吸着剤。
【請求項４】
吸着した重金属を物理的衝撃により分離可能とする請求項１〜請求項３のうちいずれか１項に記載の汚染物質の無害化処理用吸着剤。
【発明の詳細な説明】
【技術分野】
【０００１】
本発明は、汚染物質の無害化処理用吸着剤、具体的には、汚染土壌等の汚染物質の原因物質である重金属を高い回収率にて回収可能とする汚染物質の無害化処理用吸着剤に関する。
【背景技術】
【０００２】
近年、自然由来および又は産業活動に起因した有害物質である重金属による土壌汚染・水質汚染が顕在化している。このため、これらの汚染に対する環境保全が重要な社会的課題であるといえる。自然由来の重金属による土壌・地下水汚染については、従来、土壌汚染対策法の規制対象外であったが、２０１０年４月に土壌汚染対策法が改正され、現在では、たとえ自然由来の重金属であっても、場合によっては、その拡散を防ぐ必要がある。
このうち、代表的な汚染物質であるヒ素は、国内の天然土壌に多く分布している。このため、都市再開発やトンネル工事などで発生した掘削土に高濃度のヒ素が含まれる場合がよくあり、簡単にヒ素を除去することが社会的に要求されている。
また、海外においても、インドやバングラデシュなどの開発途上国を中心とする各国でヒ素等を含む汚染地下水の飲用による地域住民の健康被害が深刻であり、社会資本整備による恒久的な浄化対策が必要となっている。
このような状況のもと、近年では、特許文献１や非特許文献１に示すように、鉄粉にヒ素を吸着させることによって、汚染土壌からヒ素を除去する技術が注目されている。
【先行技術文献】
【特許文献】
【０００３】
【特許文献１】特開２０１６−１４４７８３号公報
【非特許文献】
【０００４】
【非特許文献１】藤浦貴保ら「ひ素土壌汚染および汚染水浄化用鉄粉「エコメル」の開発」，Ｒ＆Ｄ神戸製鋼技報，Ｖｏｌ．５９，Ｎｏ．１，２００９年４月（注：エコメルは登録商標）
【発明の開示】
【発明が解決しようとする課題】
【０００５】
しかしながら、特許文献１、非特許文献１によれば、ヒ素の吸着率は、鉄粉製品を多量に投入しなければ、ヒ素の検出限界を超えることができなかった。また、ヒ素以外の重金属、特に、六価クロムと鉛については、吸着率が低く、社会的要求に十分に応えることができなかった。
【０００６】
本発明は、高い回収率にて汚染土壌から重金属を回収するものである。そして、鉄成分だけでなく、重金属の化学特性に着目し、鉄粉にアルカリ金属またはアルカリ土類金属の酸化物を付着させ、この酸化物と重金属とを反応させることにより、高い吸着率にて汚染物質から重金属を吸着させることができることを知見した。また、アルカリ金属またはアルカリ土類金属の酸化物を鉄粉に付着させることで、吸着した重金属を容易に分離可能とすることができることを知見した。これらの知見から、本発明を完成させた。
【０００７】
本発明は、汚染土壌等の汚染物質の原因物質である重金属を吸着するとともに、その吸着した重金属を機械的衝撃により分離可能とすることにより、汚染物質の無害化処理を容易にすることを目的とする。
【課題を解決するための手段】
【０００８】
請求項１に記載の発明は、汚染物質中に含まれる重金属を吸着するとともに、その吸着した重金属を分離可能とする汚染物質の無害化処理用吸着剤であって、鉄粉の表面に形成された酸化鉄の酸化膜の一部に、アルカリ金属又はアルカリ土類金属の酸化物である金属酸化物が付着した、塩基性の汚染物質の無害化処理用吸着剤である。
【０００９】
本発明に係る汚染物質に含まれる重金属とは、人体に対して有害と認められる物質のうち、鉄やアルカリ金属、アルカリ土類金属に対し反応性が認められるものをいい、ヒ素、六価クロム、カドミウム、鉛等である。汚染物質とは、これらの重金属が混在した物質であり、汚染土壌や汚染水等が挙げられる。
アルカリ金属は１価の陽イオンになりやすい金属であり、代表的なものとして、カリウム、ナトリウムが挙げられる。アルカリ土類金属は、２価の陽イオンになりやすい金属であり、代表的なものとしてマグネシウム、カルシウムが挙げられる。
本発明に係る汚染物質の無害化処理用吸着剤は、鉄粉の表面に酸化膜、つまり、酸化鉄の膜で覆われ、その表面の一部に金属酸化物が付着したものである。つまり、酸化鉄の膜の表面の一部に金属酸化物が付着し、それ以外の部分は酸化鉄の膜が露出している。
なお、酸化鉄の酸化膜は、鉄粉の表面全面に形成されていても鉄粉の表面の一部に形成されていてもよい。
【００１０】
本発明に係る汚染物質の無害化処理用吸着剤の効果が得られる科学的根拠は明確ではない。しかしながら、後述する実施例に示すデータから次のように推察することができる。
アルカリ金属、アルカリ土類金属の酸化物に含まれる金属イオン及び鉄粉、酸化鉄中に含まれる鉄イオンが水分子の存在により溶出し、ヒ素等の重金属と結合して錯体を構成する。この錯体は塩基性雰囲気においては水に対し不溶性である。この錯イオンは全体として正の電荷を帯びる。一方、金属イオンが放出された後の汚染土壌の無害化処理用吸着剤全体には負の電荷を帯び、錯イオンの吸着固定化を促進する。このようにして、汚染物質中の重金属が汚染物質の無害化処理用吸着剤に吸着されるものと考えられる。
アルカリ金属、アルカリ土類金属の酸化物が付着していることから、本発明に係る汚染物質の無害化処理用吸着剤は、純水に投入した際、塩基性を示す。本来であれば、重金属の吸着は中性領域において高い吸着性能を示すが、本発明に係る汚染物質の無害化処理用吸着剤は、ｐＨが１２以上である強塩基性領域であっても、ヒ素等の吸着力が高く（つまり、回収効率が高い）、有効であるといえる。
【００１１】
また、金属酸化物は酸化鉄の酸化膜を介して鉄粉に付着している。付着の形態は特に問わないが、金属酸化物が酸化鉄の酸化膜に付着することで、金属酸化物と鉄粉とが容易に分離することが可能である。
さらに、本発明に係る汚染物質の無害化処理用吸着剤の中心（コア、核）となる部分は鉄である。このため、汚染物質に本発明に係る汚染物質の無害化処理用吸着剤を混合（投入）し、重金属を吸着した後に、重金属が吸着した汚染物質の無害化処理用吸着剤を取り出すために磁力選別をすればよく、極めて簡単に汚染物質の無害化処理用吸着剤を取り出すことができる。その後、吸着した重金属を化学的又は物理的処理により汚染物質の無害化処理用吸着剤を分離すれば、重金属に対して適切な処理を行うことができる。また、重金属を分離した使用済みの汚染物質の無害化処理用吸着剤については、再び汚染物質の無害化処理用吸着剤として利用することができる（つまり、再利用が可能である）。ここで物理的衝撃を与える処理とは、破砕機による破砕、摩鉱を含むものとする。
【００１２】
請求項２に記載の発明は、前記金属酸化物は、酸化カルシウムである請求項１に記載の汚染物質の無害化処理用吸着剤である。
【００１３】
請求項３に記載の発明は、前記汚染物質の無害化処理用吸着剤が製鋼スラグから得られた請求項１又は請求項２に記載の汚染物質の無害化処理用吸着剤である。
【００１４】
請求項３に記載の発明に係る汚染物質の無害化処理用吸着剤は、表面に酸化膜が形成された鉄粉の表面の一部に、酸化カルシウムが付着したもの、すなわち、鉄鋼スラグをベースに製造することが可能なものである。鉄鋼スラグのうち、製鋼スラグについて、磁力選別と篩い分けを繰り返すことにより、表面に酸化膜が形成された鉄粉の表面の一部に、酸化カルシウムが付着した汚染物質の無害化処理用吸着剤を得ることができる。すなわち、請求項３に記載の発明は、汚染物質の無害化処理用吸着剤の製造が容易であることから、低コストでかつ容易に汚染物質の無害化処理を行うことができる。
【００１５】
請求項４に記載の発明は、吸着した重金属を物理的衝撃により分離可能とする請求項１〜請求項３のうちいずれか１項に記載の汚染物質の無害化処理用吸着剤である。
吸着後の汚染物質の無害化処理用吸着剤に物理的衝撃を加えることにより重金属を分離可能とすることができることから、汚染物質から重金属を回収するコストや、分離された重金属を処分するコストをさらに抑えることができる。
【発明の効果】
【００１６】
本発明によれば、アルカリ金属、アルカリ土類金属の酸化物に含まれる金属イオン及び鉄粉、酸化鉄中に含まれる鉄イオンが水分子の存在により溶出し、ヒ素等の重金属と結合して正の電荷を帯びた錯体を構成する一方、金属イオンが放出された後の汚染物質の無害化処理用吸着剤全体には負の電荷を帯び、錯イオンの吸着固定化を促進する。このため、本来であれば、重金属の吸着は中性領域において高い吸着性能を示すが、本発明に係る汚染物質の無害化処理用吸着剤は、ｐＨが１２以上である強塩基性領域であっても、ヒ素等の吸着力が高く（つまり、回収効率が高い）、有用であるといえる。
また、金属酸化物は酸化鉄の酸化膜を介して鉄粉に付着している。付着の形態は特に問わないが、金属酸化物が酸化鉄の酸化膜に付着することで、金属酸化物と鉄粉とが容易に分離することが可能である。
さらに、本発明に係る汚染物質の無害化処理用吸着剤の中心（コア、核）となる部分は鉄である。このため、汚染物質に本発明に係る汚染物質の無害化処理用吸着剤を混合（投入）し、重金属を吸着した後に、重金属が吸着した汚染物質の無害化処理用吸着剤を取り出すために磁力選別をすればよく、極めて簡単に汚染物質の無害化処理用吸着剤を取り出すことができる。その後、吸着した重金属を化学的又は物理的処理により汚染物質の無害化処理用吸着剤を分離すれば、重金属に対して適切な処理を行うことができる。また、重金属を分離した使用済みの汚染物質の無害化処理用吸着剤については、再び汚染物質の無害化処理用吸着剤として利用することができる（つまり、再利用が可能である）。
【００１７】
請求項２に記載の発明に係る汚染物質の無害化処理用吸着剤は、鉄鋼スラグをベースに製造することが可能なものであり、低コストで汚染物質の無害化処理用吸着剤を製造することができる。特に、請求項３に記載の発明では、鉄鋼スラグのうち、製鋼スラグについて、磁力選別と篩い分けを繰り返すことにより、表面に酸化膜が形成された鉄粉の表面の一部に、酸化カルシウムが付着した汚染物質の無害化処理用吸着剤を得ることができ、それを使用すれば低コストでかつ容易に汚染物質の無害化処理を行うことができる。
【００１８】
また、請求項４に記載の発明によれば、吸着後の汚染物質の無害化処理用吸着剤に物理的衝撃を加えることにより重金属を分離可能とすることができることから、汚染物質から重金属を回収するコストをさらに抑えることができる。
【図面の簡単な説明】
【００１９】
【図１】本発明の実施例に係る汚染土壌の無害化処理用吸着剤のＳＥＭ写真である。
【図２】図１におけるａ地点（ａ）、ｂ地点（ｂ）、ｃ地点（ｃ）におけるＥＤＸチャートである。
【図３】本発明の実施例に係る汚染土壌の無害化処理用吸着剤の製造工程を示すフローチャートである。
【発明を実施するための形態】
【００２０】
本発明の実施例に係る汚染物質（汚染土壌）の無害化処理用吸着剤（以下、単に「吸着剤」と記載する。）の、ＳＥＭ写真を図１に示す。図１のａで示されるもの（ａ地点を含む全体）の成分について図２（ａ）のＥＤＸチャートにて分析すると、Ｆｅを示すピークが高く、Ｏを示すピークは低く表れている。つまり、図１のａで示される部分は鉄（酸化されていない鉄）である。そして、図１のａで示される部分の縦横の最長の長さ（距離）はおおよそ０．２ｍｍである。すなわち、本実施例に係る吸着剤は、粒径おおよそ０．２ｍｍの粒状の鉄粉が存在する。
図１のｂで示されるもの（ｂ地点を含む全体）の成分について図２（ｂ）のＥＤＸチャートにて分析すると、Ｆｅを示すピークとＯを示すピークが高く表れている。つまり、図１のｂで示される部分は酸化鉄である。そして、図１のｂで示される部分の幅はおおよそ１０μｍである。すなわち、本実施例に係る吸着剤は、粒径おおよそ０．２ｍｍの粒状の鉄粉の表面に厚さ１０μｍ程度の酸化鉄（酸化膜）が存在する。
図１のｃで示されるもの（ｃ地点を含む全体）の成分について図２（ｃ）のＥＤＸチャートにて分析すると、Ｃａを示すピークとＯを示すピークが高く表れている。また、Ｍｇを示すピーク、Ｓｉ、Ａｌを示すピークも高く表れている。つまり、図１のｃで示される部分は主に酸化カルシウムであるが、シリカ（二酸化ケイ素）、アルミナ（酸化アルミニウム）、酸化マグネシウムも含まれている。そして、図１のｃで示される部分は、図１のｂに示す部分の表面全体を覆うように存在しておらず、図１のｂに示す部分の表面の一部に付着しているように存在している。
以上のとおり、図１、図２に示すように、本発明の実施例に係る吸着剤は、表面に酸化膜が形成された鉄粉の表面の一部に、酸化カルシウムが付着している。
この吸着剤は製鋼スラグから磁力選別、ふるい選別を組み合わせて製造されるものである。そして、前述の通り、酸化カルシウムが多く含まれている。つまり、この吸着剤は、塩基性スラグである。
【００２１】
この吸着剤は、篩い分け、破砕分離、篩い分け、磁力選別を組み合わせて製造される。具体的には、図３に示すように、原料となる製鋼スラグを目開き２５ｍｍの振動篩により篩い分けする。目開き２５ｍｍの振動篩に残った残留物（つまり、粒径２５ｍｍ以上の原料）をロッドミルにて粉砕する。その後、所定の粒径まで篩い分けをした後に、磁力選別機により、１回目の磁力選別を行う。このときの磁束密度は０．１５テスラである。
１回目の磁力選別による磁着物についてセパレータにて所定の粒径を超えるものと、それ以外のもの（所定の粒径以下のもの）とにセパレートした後、所定の粒径以下のものについて２回目の磁力選別を行う。また、所定の粒径を超えるものについては、原料投射型の破砕機にて破砕した後、多重篩にて所定の目開きを通過するものについても、２回目の磁力選別により磁力選別する。このときの磁束密度は０．１５テスラである。この磁力選別による磁着物を吸着剤として使用する。
【００２２】
（吸着性能試験）
本発明にかかる汚染物質（汚染土壌）の無害化処理用吸着剤について、ヒ素、カドミウム、六価クロムおよび鉛の吸着性能を測定した。
本発明にかかる汚染土壌の無害化処理用吸着剤の成分を表１に示す。
このうち、Ｔ．Ｆｅは吸着剤に含まれる鉄の総量であり、Ｍ．Ｆｅは酸化されていない鉄の量を示す。また、比較サンプル２は、汚染土壌の吸着剤として一般的に販売されている従来品（鉄粉）である。
【００２３】
【表１】
2018099636.tif 000003
【００２４】
（ヒ素の吸着性能試験）
水中にヒ素を１０ｐｐｍ添加・溶解したヒ素水溶液を２５０ｍｌ用意し、これに吸着剤を添加した内容積５００ｍｌのバイアル瓶を密封し、２５℃の恒温水槽に浸漬して、７２時間振とうした。その後、メンブランフィルタでろ別し、ろ液中のヒ素の濃度を定量して、吸着除去率を求めた。ヒ素の濃度は、ＩＣＰ発光分光分析法（高周波誘導結合プラズマ発光分光分析法、サーモフィッシャーサイエンティフィック社製、型式：ｉＣＡＰ６３００ＤＵＯ）にて分析した。また、ヒ素吸着初期時における水溶液のｐＨを測定した。ヒ素の吸着性能試験の試験結果を表２に示す。
【００２５】
【表２】
2018099636.tif 000004
【００２６】
（カドミウム、六価クロム、鉛の吸着性能試験）
カドミウム、六価クロム、鉛についてヒ素吸着性能試験と同様の試験を行った。その結果を表３に示す。
【００２７】
【表３】
2018099636.tif 000005
【００２８】
以上の結果から、本発明に係る汚染物質の無害化処理用吸着剤については、ヒ素の吸着が９９％以上と極めて高いだけでなく、カドミウム、六価クロム、鉛の吸着においても高い吸着が可能であることが明らかとなった。
【００２９】
本発明に係る汚染物質の無害化処理用吸着剤の効果が得られる科学的根拠は明確ではないものの、吸着初期時のｐＨに着目すると、本来であれば、重金属の吸着は中性領域において高い吸着性能を示し、強酸性領域及び強塩基性領域においては低い吸着性能を示すが、本発明に係る汚染物質の無害化処理用吸着剤にあっては、ｐＨが１２以上と強塩基性領域であるにもかかわらず、重金属の吸着率が高い。
アルカリ金属、アルカリ土類金属の酸化物に含まれる金属イオン及び鉄粉、酸化鉄中に含まれる鉄イオンが水分子の存在により溶出し、ヒ素等の重金属と結合して錯体を構成する。この錯体は塩基雰囲気においては水に対し不溶性である。この錯イオンは全体として正の電荷を帯びる。一方、金属イオンが放出された後の汚染土壌の無害化処理用吸着剤全体には負の電荷を帯び、錯イオンの吸着固定化を促進する。このようにして、汚染物質中の重金属が汚染物質の無害化処理用吸着剤に吸着されるものと考えられる。
このため、ｐＨの高い強塩基性領域においても重金属の吸着率を高めるためには、汚染物質の無害化処理用吸着剤を純水に投入した際に塩基性を示すことが必要であり、酸化膜が形成された鉄粉の表面の一部に付着している金属酸化物は、アルカリ金属、アルカリ土類金属の酸化物であればよいといえる。
【産業上の利用可能性】
【００３０】
本発明は、自然由来および又は産業活動に起因した有害物質である重金属による土壌汚染・水質汚染に対する環境保全技術に有効である。
【図１】
2018099636.tif 000006
【図２】
2018099636.tif 000007
【図３】
2018099636.tif 000008